(57)【特許請求の範囲】
【請求項１】
平均粒子径２ｎｍ以上３０ｎｍ以下である１４族元素から主としてなる粒子状の紫外線防御剤を含み、
前記１４族元素がＳｉである、日焼け止め化粧料。
【請求項２】
前記粒子状の紫外線防御剤が、水、エタノールまたはデカメチルペンタシロキサンに分散された、請求項１に記載の日焼け止め化粧料。
【請求項３】
前記粒子状の紫外線防御剤が、前記１４族元素の酸化物を形成した後、前記酸化物中の酸素を除去して製造された、請求項１または２に記載の日焼け止め化粧料。
【請求項４】
当該日焼け止め化粧料中の前記粒子状の紫外線防御剤の含量が、０．０１質量％以上２０質量％以下である、請求項１〜３いずれか一項に記載の日焼け止め化粧料。
【請求項５】
更に、アルコール類を含有する、請求項１〜４いずれか一項に記載の日焼け止め化粧料。
【発明の詳細な説明】
【技術分野】
【０００１】
本発明は、新規な紫外線防御剤およびこれを含む日焼け止め化粧料に関する。
【背景技術】
【０００２】
地表に届く太陽光線の紫外線には、長波長紫外線ＵＶＡ（３２０〜４００ｎｍ）および中波長紫外線ＵＶＢ（２８０〜３２０ｎｍ）がある。ＵＶＡは、表皮に存在する淡色のメラニン色素を濃色のメラニン色素に変化させ、皮膚を黒くする即時黒化を引き起こすとともに、肌のハリや弾力の低下の原因とされる。ＵＶＢは、短時間で肌に紅斑や浮腫などの炎症（サンバーン）を起こさせ、そのあと数日後に色素沈着を引き起こすサンタンの作用があり、さらに、皮膚の老化、発ガンの原因になるといわれている。
【０００３】
これらの紫外線を防御するために、紫外線を効率よく吸収する有機系紫外線吸収剤や紫外線を散乱させる紫外線防御粉体の開発が進められ、これらを配合した日焼け止め化粧料が用いられている。この中で、紫外線を散乱させる紫外線防御粉体として、酸化チタンや酸化亜鉛がよく知られている（特許文献１、２）。酸化チタンや酸化亜鉛は、紫外線を防御するために多量に化粧料中に含まなければならず、また、粒子径が大きい場合は、肌に塗布した際に白くなるという問題を有していた。
【０００４】
近年、新しい紫外線防御剤としてシリコンクラスターまたはゲルマニウムクラスターを用いた紫外線吸収剤が開示されている（特許文献３）。しかし、これらシリコンクラスターまたはゲルマニウムクラスターでは、ＳｉやＧｅの原子数が平均３〜１００である。一方、非特許文献１には、シリコン数と粒子径との対応関係が示されている。この対応関係より、特許文献３においては、クラスターの平均粒子径として１．５ｎｍ以下の粒子径を開示していることになる。しかし、これらは、紫外線防御能が低く、あまり実用的ではなかった。
【特許文献１】特開昭６０−２３１６０７号公報
【特許文献２】特開昭６２−２２８００６号公報
【特許文献３】特開２００５−３１４４０８号公報
【非特許文献１】S. Sato 他２名、「Controlling the behavior of silicon nanoclusters in suspensions」、Physics, Chemistry and application of nanostructures、2007、p.285-292
【非特許文献２】Louis Brus、「Electronic Wave Functions in Semiconductor Clusters: Experiment and Theory」、 J. Phys. Chem.、1986年、90、p.2555-2560
【発明の開示】
【発明が解決しようとする課題】
【０００５】
本発明は、紫外線防御効果の高い紫外線防御剤を提供する。更には、透明性に優れ、使用感および紫外線防御効果の高い日焼け止め化粧料を提供する。
【課題を解決するための手段】
【０００６】
本発明者らは、平均粒子径２ｎｍ以上３０ｎｍ以下である１４族元素からなる粒子が、高い紫外線防御作用を有することを見出した。更には、上記粒子を含むことで、日焼け止め効果の高い化粧料が得られることを見出した。
【０００７】
本発明は、平均粒子径２ｎｍ以上３０ｎｍ以下である１４族元素からなる紫外線防御剤を提供するものである。更には、上記本発明における紫外線防御剤を含む、日焼け止め化粧料を提供するものである。
【発明の効果】
【０００８】
本発明によれば、紫外線防御効果の高い粉体を提供することができる。更には、透明性に優れ、使用感および紫外線防御効果の高い日焼け止め化粧料を提供することができる。
【発明を実施するための最良の形態】
【０００９】
（紫外線防御剤）
本発明における紫外線防御剤は、１４族元素からなり、具体的には、１４族元素からなる粒子である。１４族元素からなる粒子は、ＵＶＡまたはＵＶＢ領域の光を吸収することにより、紫外線を防御する機能を有する。粒子の平均粒子径は、２ｎｍ以上３０ｎｍ以下である。
【００１０】
ここで、特定の元素からなる粒子を直径数１０ｎｍ以下までに微小化すると、量子効果により、自由電子が離散的なエネルギー準位を有するようになる。このエネルギーは、粒子径に依存するため、粒子径を調整することにより光の吸収波長を調整することが可能となる。具体的には、粒子径と光の吸収波長とは、以下のＢｒｕｓの式を満たす。
λ（ｎｍ）＝１２４０／Ｅ
Ｅ＝Ｅｇ＋ｈ2／８Ｒ2×（１／Ｍe＋１／Ｍh）
（上記式中、λは吸収波長（ｎｍ）である。Ｅは、量子効果を考慮したバンドギャップエネルギー（ｅＶ）である。Ｅｇは、バルクのバンドギャップエネルギー（ｅＶ）である。ｈは、プランク定数（４．１３６×１０-15ｅＶ・ｓ）である。Ｒは、粒子半径である。ＭeとＭhは、それぞれ電子と正孔の有効質量である。例えばシリコン（Ｓｉ）のＥｇは、室温で１．１ｅＶである。）
【００１１】
本発明者らは、１４族元素からなる粒子の平均粒子径を２ｎｍ以上３０ｎｍ以下に調整することにより、目的の紫外線領域のみを吸収して、紫外線吸収効果と可視光領域での透明性とを両立させることを見出した。
【００１２】
本発明において、１４族元素からなる粒子とは、１４族元素から主としてなるものをいい、適宜表面に水素原子、水酸基等の官能基を有していてもよい。粒子の形態は、単結晶または多結晶でもよく、また、アモルファス状であってもよい。量子効果を安定的に得る観点および製造安定性の観点から、シリコン（Ｓｉ）等の１４族元素の単体からなる粒子が特に好ましい。
なお、粒子の表面等の一部にケイ素の酸化物が存在していてもよいが、シリカ粒子のように１４族元素の酸化物からなるものは、量子効果が十分に得られないことがあるため、好ましくない。
【００１３】
また、１４族元素からなる粒子の平均粒子径は、具体的には、透過型電子顕微鏡（Transmission Electron Microscope：ＴＥＭ）によって測定された一次粒子の数平均粒子径である。
【００１４】
１４族元素からなる粒子の平均粒子径は、紫外線吸収効果を安定的に得る観点から、２ｎｍ以上である。また、平均粒子径は、紫外線吸収効果を確実に得る観点から、３０ｎｍ以下であり、好ましくは１０ｎｍ以下、より好ましくは５ｎｍ以下である。
本発明における紫外線防御剤は、より広い波長領域にわたって確実に紫外光を吸収する観点から、１４族元素からなる粒子として平均粒子径の異なるものを組み合わせて用いてもよく、例えば、平均粒子径２ｎｍ以上５ｎｍ以下の粒子と、平均粒子径が５ｎｍより大きい粒子とを組み合わせて用いてもよい。
【００１５】
なお、背景技術の項で前述したように、特許文献３に記載の紫外線吸収剤では、シリコンクラスターを構成するシリコン数が３〜１００である。非特許文献１に記載のシリコン数と粒子径との対応関係から、特許文献３におけるシリコンクラスターの粒子径は、シリコン数が最大値の１００である場合に１．５ｎｍ程度である。このため、紫外線吸収作用を安定的に発揮させる点で、改善の余地があった。
さらに、特許文献３に記載のシリコンクラスターは、クラスター分子のＨＯＭＯ−ＬＵＭＯエネルギーギャップに対応して特定波長の紫外光を吸収する。このため、生成されるエネルギーギャップは、ＨＯＭＯ−ＬＵＭＯで生成される程度の大きさしかなく、エネルギーの大きさに制限があり、せいぜい吸収帯が３７０ｎｍをピークとする狭い範囲に限られていた。
これに対し、本発明においては、特定の粒子径において発揮される量子効果により光の吸収が生じるため、特許文献３に記載のシリコンクラスターに比べてワイドギャップを実現できるため、より短波長側の光を吸収するように構成できる。また、一次粒子の平均粒子径を制御することにより、中〜長波長の一定の紫外光領域にわたって吸収バンドを形成することができる。
【００１６】
次に、本発明における紫外線防御剤の製造方法を説明する。
本発明において、１４族元素からなり平均粒子径２ｎｍ以上３０ｎｍ以下である粒子の粉体は、電解溶解法、ガスプラズマ法、化学反応を用いる方法等種々の方法で製造することができる。その一例としてシリコンの化学反応を用いた方法について説明する。具体的には、酸化物を形成した後、酸化物中の酸素を除去してシリコンの単体粒子を得る方法を説明する。
【００１７】
最初に、シリコン粒子を内包するシリコン酸化物粒子を製造する。かかる粒子を製造する方法は、特に限定されない。例えば、モノシランガスとモノシランガスを酸化するための酸化性ガス（例えば、Ｏ2、ＣＯ2、ＮＯ2、など）とを気相反応させて、シリコン粒子を内包するシリコン酸化物粒子を合成し、これを不活性雰囲気下６００〜１４００℃で数１０分から数時間保持する方法などが適用できる。この方法においては不活性雰囲気下の加熱保持によって、シリコン酸化物に内包されるシリコン粒子の粒子径を１〜５０ｎｍ程度に調整することができる。
【００１８】
シリコン粒子は、シリコン粒子を内包するシリコン酸化物粒子をフッ化水素酸処理することにより取り出すことができる。この方法は、シリコン酸化物に内包されたシリコン粒子を露出させる工程であると同時に、シリコン粒子表面に疎水性を付与する工程を兼ねており、好適である。なお、シリコン粒子の分散性を向上させるため、懸濁液に超音波による振動を印加することが好ましい。
【００１９】
こうして得られた平均粒子径２ｎｍ以上３０ｎｍのシリコン粉体は、中波長の紫外線領域（〜３２０ｎｍ）から長波長側の紫外線領域（３２０〜４００ｎｍ）にわたる吸収帯を有し、紫外線防御剤として有効であることが確認された。これらの紫外線防御能は、従来知られている酸化チタンや酸化亜鉛と比べて、より効果の高いものであった。なお、得られたシリコンの平均粒子径は、前述のように透過型電子顕微鏡（ＴＥＭ）を用いて計測することができる。
【００２０】
本発明における紫外線防御剤は、ＵＶＡまたはＵＶＢ領域の紫外光を効果的に吸収するため、例えば日焼け止め化粧料等の化粧料に好適に用いることができる。
以下、本発明における紫外線防御剤を用いた日焼け止め化粧料を具体的に説明する。
【００２１】
（日焼け止め化粧料）
本発明における日焼け止め化粧料は、紫外線防御剤として、上述した平均粒子径２ｎｍ以上３０ｎｍ以下である１４族元素からなる粒子、具体的にはＳｉ粒子を含む。前述のように、平均粒子径２ｎｍ以上３０ｎｍ以下である１４族元素からなる粒子は、例えば中波長側の紫外線（２８０〜３２０ｎｍ）から長波長側の紫外線（３２０〜４００ｎｍ）領域にわたる吸収帯を有し、これを含む化粧料は、日焼け止め化粧料として有効である。
【００２２】
平均粒子径２ｎｍ以上３０ｎｍ以下である１４族元素の粒子は、水、エタノール等の極性溶剤、デカメチルシクロペンタシロキサン等の油性成分に分散可能である。従って、日焼け止め化粧料の製造において、平均粒子径２ｎｍ以上３０ｎｍ以下である１４族元素の粒子は、適宜好適な溶剤、油剤に分散させ使用することができる。
【００２３】
日焼け止め化粧料中の紫外線防御剤の含有量は、紫外線防御効果をより安定的に得る観点から、例えば０．０１質量％以上、好ましくは０．０５質量％以上、さらに好ましくは０．１質量％以上とする。
また、日焼け止め化粧料中の紫外線防御剤の含有量は、日焼け止め化粧料としての配合の自由度を向上させる観点から、例えば２０質量％以下、好ましくは１０質量％以下、さらに好ましくは５質量％以下とする。
ただし、本発明における紫外線防御剤は、日焼け止め化粧料中にたとえば０．１質量％以下、さらに具体的には０．０５質量％程度の低濃度で含まれる場合であっても、従来の紫外線防御剤と同等以上の紫外線防御効果が得られ、より高濃度で含まれていれば、さらに顕著な紫外線防御効果が得られる。
【００２４】
本発明の化粧料は、更に有機紫外線吸収剤を含有することができ、紫外線防御効果をより高めることができる。有機紫外線吸収剤としては、特に限定されないが、油溶性のものが好ましい。
油溶性の紫外線吸収剤としては、安息香酸系、アントラニル酸系、サリチル酸系、桂皮酸系、ベンゾフェノン系のものが含まれる。
このうち、安息香酸系紫外線吸収剤としては、パラアミノ安息香酸（以下、ＰＡＢＡと略す）、グリセリルＰＡＢＡ、エチルジヒドロキシプロピルＰＡＢＡ、Ｎ−エトキシレートＰＡＢＡエチルエステル、Ｎ−ジメチルＰＡＢＡエチルエステル、Ｎ−ジメチルＰＡＢＡブチルエステル、Ｎ−ジメチルＰＡＢＡアミノエステル、オクチルジメチルＰＡＢＡ等が挙げられる。
アントラニル酸系紫外線吸収剤としては、ホモメンチル−Ｎ−アセチルアントラニレート等が挙げられる。
サリチル酸系紫外線吸収剤としては、アミルサリチレート、メンチルサリチレート、ホモメンチルサリチレート、オクチルサリチレート、フェニルサリチレート、ベンジルサリチレート、ｐ−イソプロパノールフェニルサリチレート等が挙げられる。
桂皮酸系紫外線吸収剤としては、オクチルシンナメート、エチル−４−イソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、２−エチルヘキシル−ｐ−メトキシシンナメート、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイルジパラメトキシシンナメート等が挙げられる。
ベンゾフェノン系紫外線吸収剤としては、２，４−ジヒドロキシベンゾフェノン、２，２'−ジヒドロキシ−４−メトキシベンゾフェノン、２，２'−ジヒドロキシ−４，４'−ジヒドロキシベンゾフェノン、２−ヒドロキシ−４−メトキシベンゾフェノン、２−ヒドロキシ−４−メトキシ−４'−メチルベンゾフェノン、４−フェニルベンゾフェノン、２−エチルヘキシル−４'−フェニルベンゾフェノン−２−カルボキシレート、２−ヒドロキシ−４−ｎ−オクトキシベンゾフェノン、４−ヒドロキシ−３−カルボキシベンゾフェノン等が挙げられる。更に上記以外に、３−（４'−メチルベンジリデン）−ｄｌ−カンファー、３−ベンジリデン−ｄｌ−カンファー、ウロカニン酸エチルエステル、２−フェニル−５−メチルベンゾキサゾール、２，２'−ヒドロキシ−５−メチルフェニルベンゾトリアゾール、２−（２'−ヒドロキシ−５−ｔ−オクチルフェニル）ベンゾトリアゾール、ジベンザラシン、ジアニソイルメタン、４−メトキシ−４'−ｔ−ブチルジベンゾイルメタン、５−（３，３−ジメチル−２−ノルボニリデン）−３−ペンタン−２−オン、特開平２−２１２５７９号公報記載のベンゼン−ビス−１，３−ジケトン誘導体、特開平３−２２０１５３号公報記載のベンゾイルピナコロン誘導体等が挙げられる。
【００２５】
日焼け止め化粧料中における有機紫外線吸収剤の含有量は、特に制限されないが、紫外線防御効果を高め、良好な使用感を得る点から、全組成中に例えば０．１〜２５質量％、好ましくは０．５〜１０質量％とする。
【００２６】
本発明の日焼け止め化粧料は、さらに界面活性剤を含有することができ、特に非イオン界面活性剤が好ましい。非イオン界面活性剤としては、ポリオキシエチレン硬化ヒマシ油、ポリオキシエチレンアルキルエーテル、ポリオキシエチレンアルキルフェニルエーテル、ポリオキシエチレン脂肪酸エステル、ポリオキシエチレンソルビタン脂肪酸エステル、ポリオキシエチレン脂肪酸モノアルカノールアミド、ポリオキシエチレン脂肪酸ジアルカノールアミド等が挙げられる。
非イオン界面活性剤は、全組成中に０．１〜５質量％、特に０．２〜３質量％含有するのが、他の成分を安定に溶解、分散するために好ましい。
【００２７】
本発明の日焼け止め化粧料は、更に油剤を含有することができる。油剤としては、シリコーン油、炭化水素油、エステル油、エーテル油、フッ素油等が挙げられる。
シリコーン油としては、直鎖状ポリオルガノシロキサン、環状ポリシロキサン等が挙げられる。直鎖状ポリオルガノシロキサンとしては、炭素数が１〜５のアルキル基を有する直鎖状アルキルポリシロキサン、炭素数が１〜５のアルキル基および炭素数が６〜１０のアリール基を有する直鎖状アルキルアリールポリシロキサン等が挙げられ、具体的には、直鎖状ジメチルポリシロキサン、直鎖状メチルフェニルポリシロキサン等が挙げられる。これら直鎖状ポリオルガノシロキサンのうち、２０℃の粘度が１〜１０００ｍＰａ・ｓ、特に５〜１０ｍＰａ・ｓが好ましい。環状ポリシロキサンとしては、炭素数が１〜５のアルキル基を置換基として有する４〜６員環の環状シロキサンが挙げられ、具体的には、オクタメチルシクロテトラシロキサン、デカメチルシクロペンタシロキサン等が挙げられる。
【００２８】
炭化水素油としては、流動パラフィン、スクワラン、軽質流動イソパラフィン、重質流動イソパラフィン、ポリブテン等が挙げられる。
【００２９】
また、エステル油としては、例えば、サフラワー油、大豆油、ブドウ種子油、ゴマ油、小麦胚芽油、アボガド油、オリーブ油、ヒマシ油、マカデミアナッツ油、メドフォーム油等の植物性油；
ミンク油、タートル油、液状ラノリン等の動物性油；
ミリスチン酸イソプロピル、イソステアリン酸イソプロピル、ラノリン脂肪酸イソプロピル等の低級アルコールの脂肪酸エステル；
イソノナン酸２−エチルヘキシル、イソノナン酸イソトリデシル、ミリスチン酸オクチルドデシル、オレイン酸オクチルドデシル、２−エチルヘキサン酸セチル、２−エチルヘキサン酸イソセチル、イソステアリン酸イソステアリル等の高級アルコールの脂肪酸エステル；
リンゴ酸ジイソステアリル、乳酸セチル等の高級アルコールのオキシ酸エステル；
トリカプリル酸グリセリル、トリ−２−エチルヘキサン酸グリセリル、トリイソステアリン酸グリセリル、トリ（カプリル・カプリン酸）グリセリン、ジカプリル酸プロピレングリコール、ジ（カプリル・カプリン酸）プロピレングリコール、ジイソステアリン酸プロピレングリコール、ジカプリン酸ネオペンチルグリコール、ジ２−エチルヘキサン酸ネオペンチルグリコール等の多価アルコールの脂肪酸エステルなどが挙げられる。
【００３０】
エーテル油としては、セチルジメチルブチルエーテルなどが挙げられ、フッ素油としては、パーフルオロポリエーテル、パーフルオロカーボン等が挙げられる。
これらのうち、シリコーン油が特に好ましい。
これらの油剤成分は、１種以上を用いることができ、全組成中に例えば０．０１〜３０質量％、好ましくは１〜１０質量％含有する。
【００３１】
本発明の日焼け止め化粧料は、粉体を安定に分散させるため、或いは使用感を高めるために増粘剤を含有してもよい。増粘剤として例えば、グアガム、クインスシード、カラギーナン、キサンタンガム、ローストビーンガム、アラビアガム、トラガカント、ペクチン、マンナン、デンプン、プルラン、デキストラン、カードラン、コラーゲン、ケラチン、カゼイン、アルブミン、ゼラチン、キチン、メチルセルロース、エチルセルロース、ヒドロキシエチルセルロース、ヒドロキシプロピルセルロース、ヒドロキシプロピルメチルセルロース、可溶化デンプン、ポリビニルアルコール、ポリビニルピロリドン、ポリエチレングリコール、ポリビニルピロリドン、ポリアクリル酸アミド、ムコ多糖、これらの誘導体などが挙げられる。
これらは、１種以上用いることができ、全組成中に例えば０．０１〜１０質量％、特に０．０５〜５質量％含有するのが、良好な感触と、組成物の安定性を向上させる観点から好ましい。
【００３２】
また、本発明の日焼け止め化粧料は、前記以外に、通常化粧料に用いられる成分、例えば、半固形油、アルコール類、保湿剤、高分子ラテックス、薬剤、植物抽出液、セラミド類、血行促進剤、冷感剤、制汗剤、殺菌剤、皮膚賦活剤、ｐＨ調整剤、増粘剤、酸化防止剤、防腐剤、香料等を含有することができる。
【００３３】
本発明の日焼け止め化粧料は、水性溶媒に単に分散させたものだけではなく、Ｏ／Ｗ型乳化物、Ｗ／Ｏ型乳化物、Ｏ／Ｗ／Ｏ型乳化物等の乳液、クリームおよびジェル状など様々な化粧料とすることができる。特に、Ｗ／Ｏ型乳化物、Ｏ／Ｗ／Ｏ型乳化物等の乳液、クリームである日焼け止め化粧料が好適である。
【実施例】
【００３４】
＜実施例１＞
モノシランガス０．１６Ｌ／ｍｉｎ、酸素ガス０．４Ｌ／ｍｉｎおよび希釈用の窒素ガス１７．５Ｌ／ｍｉｎを、温度７００℃、圧力９０ｋＰａに保持した石英ガラス製反応管（内径５０ｍｍ、長さ１０００ｍｍ）からなる反応容器に導入したところ、茶褐色の粉末が生成した。これを反応管の下流側に設けた金属製フィルターで捕集した。
【００３５】
捕集した生成粉末２０ｇをアルゴン雰囲気下、７００℃の温度で１時間保持した後、室温まで冷却し、蒸留水１リットルを加え、さらに超音波処理を１時間行って粉末を分散させ、懸濁液を作製した。これに濃度４６質量％のフッ化水素酸（ＨＦ）０．０１リットルを加えて超音波処理を３０分間行い、シリコン酸化物を溶解・除去した。酸化物を除去したシリコン粒子は表面が水素原子で修飾されているため、超音波処理を停止すると、溶液内で緩く集合する。そのためこの集合物をメンブレンフィルターで回収、エタノールで洗浄し、乾燥してシリコン粉末を得た。
【００３６】
得られたシリコン粒子を透過型顕微鏡（ＴＥＭ）にて観察した（倍率１０万倍、１１０個）ところ、平均一次粒子径４ｎｍであった。
また、得られたシリコン粒子は、２５℃において、水、エタノールおよびデカメチルシクロペンタシロキサンに分散できることを確認した。
【００３７】
実施例１で得られたシリコン粒子の紫外線防御効果を評価するためエタノール中に分散し、３０ｐｐｍに調整した。比較のためエタノール中に酸化亜鉛（平均一次粒子径２５ｎｍ：ＭＺ５００（テイカ（株）製））を３０ｐｐｍの濃度で分散させ、透過率を各波長で測定した（セル長１０ｍｍ）。
測定機器名：ＳＨＩＭＡＤＺＵ  紫外可視分光光度計  ＵＶ−３１００ＰＣ
【００３８】
透過率の測定結果を、図１に示す。
図１に示したとおり、本実施例で得られたシリコン粒子は、３００〜４００ｎｍの領域全体にわたって光を吸収する。このシリコン粒子は、ＵＶＢに対応する３００〜３２０ｎｍの光およびＵＶＡに対応する３２０〜４００ｎｍの光を吸収するため紫外線防御に優れるうえ、可視光での透明性も優れた紫外線防御剤であることがわかる。更に比較のために用いた酸化亜鉛よりも極少量で十分な紫外光防御効果を有することから、日焼け止め化粧料に用いることにより、使用感においても優れる化粧料を達成できる。
【００３９】
次に、平均粒子径２ｎｍ以上３０ｎｍ以下である１４族元素からなる粒子を含む日焼け止め化粧料の製造例について説明する。
【００４０】
＜実施例２、比較例１〜３＞
表１に示す日焼け止め化粧料を製造し、紫外線防御効果および使用感を評価した。評価結果を表２に示す。
【００４１】
【表１】
0005371236.tif 000002
【００４２】
（製法）
表１における成分４中に、ディスパーを用いて成分１〜３をよく分散させた。そこに成分５および６を加え攪拌し、均一にすることにより化粧料を製造した。
【００４３】
（評価方法）
実施例２および比較例１〜３の化粧料を石英板上に２ｍｇ／ｃｍ2になるように塗布し、ＳＰＦ（Sun Protection Factor）アナライザー（Ｏｐｔｏｍｅｔｒｉｃｓ社製）を用いて全透過光スペクトルを測定し、それぞれＵＶＢ領域での防御を３００ｎｍ、ＵＶＡ−ＩＩ領域での防御を３３０ｎｍ、ＵＶＡ−Ｉ領域での防御を３８０ｎｍの波長における透過率の値から比較を行った。結果を表２に示す。
【００４４】
【表２】
0005371236.tif 000003
【００４５】
表２に示したとおり、実施例２における化粧料は、微粒子酸化亜鉛や水溶性の有機吸収剤と比べて、ＵＶＢ、ＵＶＡ両方の領域において少量できわめて優れた紫外線防御能を有することがわかる。
また、実施例２で得られた化粧料は、塗布後に不自然な白浮きがなく使用感に優れ、製品の外観上も高い透明性を有するものであった。
【図面の簡単な説明】
【００４６】
【図１】実施例における粒子の透過率スペクトルを示す図である。
【図１】
0005371236.tif 000004